(57)【要約】【課題】銅を含有するニッケル硫化物を塩素浸出するにあたり、安定して高い浸出率でニッケル等を浸出させることができ、浸出残渣中に移行するニッケル量を有効に低減することができる方法を提供する。【解決手段】本発明に係る塩素浸出方法は、銅を含有するニッケル硫化物を塩素浸出して含銅塩化ニッケル溶液を得る方法であって、銅を含有するニッケル硫化物として、銅とニッケルとの重量比率（銅／ニッケル）が０．２８以上０．４５以下であるものを用いる。【選択図】図１
2018197368.tif 000002
【特許請求の範囲】
【請求項１】
銅を含有するニッケル硫化物を塩素浸出して含銅塩化ニッケル溶液を得る塩素浸出方法であって、
前記銅を含有するニッケル硫化物として、銅とニッケルとの重量比率（銅／ニッケル）が０．２８以上０．４５以下であるものを用いる
塩素浸出方法。
【請求項２】
前記銅を含有するニッケル硫化物は、
前記含銅塩化ニッケル溶液に対してニッケル硫化物とニッケルマットとを添加することによって該含銅塩化ニッケル溶液中の銅イオンを硫化物として固定化するセメンテーション処理を経て得られるセメンテーション残渣のみにより構成されている
請求項１に記載の塩素浸出方法。
【請求項３】
前記セメンテーション処理は、
前記含銅塩化ニッケル溶液にニッケル硫化物を添加し、少なくとも、該含銅塩化ニッケル溶液中の２価銅イオンを１価銅イオンに還元する第１の工程と、
前記第１の工程を経て得られたスラリーに、ニッケルマット及び当該塩素浸出方法により得られた塩素浸出残渣を添加し、該スラリーに含まれる１価銅イオンを硫化物として固定化する第２の工程と、を有する
請求項２に記載の塩素浸出方法。
【請求項４】
銅を含有するニッケル硫化物を塩素浸出して得られる含銅塩化ニッケル溶液から銅を除去し、電解採取法により電気ニッケルを製造する電気ニッケルの製造方法であって、
前記銅を含有するニッケル硫化物として、銅とニッケルとの重量比率（銅／ニッケル）が０．２８以上０．４５以下であるものを用いて塩素浸出する塩素浸出工程を含む
電気ニッケルの製造方法。
【発明の詳細な説明】
【技術分野】
【０００１】
本発明は、銅を含有するニッケル硫化物の塩素浸出方法、及びその塩素浸出方法を用いた工程を含む電気ニッケルの製造方法に関する。
【背景技術】
【０００２】
ニッケル、コバルト等を含む金属硫化物からニッケル、コバルト等の金属を回収する湿式製錬方法としては、ニッケル、コバルト、銅、及び硫黄を含む金属硫化物から、金属を浸出させ、得られた浸出液から不純物を除去した後、電解採取により金属を回収する方法が実用化されている。
【０００３】
金属硫化物から金属を浸出させる方法としては、例えば特許文献１に記載の技術のように、銅イオンを含む塩化物溶液中で塩素浸出する金属硫化物の塩素浸出方法であって、塩化物溶液中の銅イオン濃度を３０ｇ／Ｌ以上とし、かつ、塩濃度を２７０ｇ／Ｌ以上３５０ｇ／Ｌ以下として塩素浸出する方法がある。このような方法によれば、高い浸出率で金属成分を浸出させることができる。
【０００４】
また、例えば特許文献２に記載の技術のように、塩素浸出工程における塩素ガス吹き込み量を算出し、算出された吹き込み量に基づき浸出処理を施すニッケルコバルト混合硫化物（ＭＳ）処理量を決定して反応槽にＭＳを供給し、また、反応槽中の酸化還元電位（Ａｇ／ＡｇＣｌ基準：ＯＲＰ）を測定し、測定したＯＲＰ値に基づいて塩素浸出工程に対するセメンテーション残渣（ＣＭＲ）の添加量を決定してＣＭＲを添加し、浸出率の安定化を図る方法がある。
【０００５】
なお、銅は、塩素浸出工程における目的金属の浸出を進行させる機能を有しており、セメンテーション残渣中では硫化物として固定（銅の固定）され、その後に塩素浸出工程に装入されて浸出反応に関与して銅イオンとなって塩素浸出液（ＣＰＬ）に含まれ、再びセメンテーション工程に送られるというように、セメンテーション工程と塩素浸出工程とを循環している。
【０００６】
しかしながら、銅が操業に伴って蓄積されると、上述した工程間での循環を外れて後工程に移送されるセメンテーション終液（ＣＭＬ）中に含まれ、次第にＣＭＬ中の銅濃度が上昇する。銅は、例えばその後の電解採取工程においては、不純物として働くことから、ＣＰＬの一部を脱銅処理の工程（脱銅工程）に導いて系外に排出している（銅の除去）。
【０００７】
上述したような従来の方法では、いずれの場合も、ＭＳ及びＣＭＲを塩素浸出工程に、ニッケルマットをセメンテーション工程に装入する方法であるが、特にＣＭＲ中の銅及びニッケル品位は、ＭＳやニッケルマットの原料事情及び操業条件により変動するため調整が難しい。例えば、ニッケルマット中の銅品位が５質量％程度から１０質量％以上に変動した場合には、安定して高い浸出率を維持するための調整が非常に困難となり、結果として塩素浸出工程における浸出率の平均値が低下する。
【０００８】
そして、塩素浸出率の平均値は低くなると、塩素浸出工程で溶解しきれずに残渣（塩素浸出残渣：ＣＰＲ）中にロスするニッケルは、ＣＰＲ中のニッケル品位で５質量％〜１０質量％程度と高くなる。
【先行技術文献】
【特許文献】
【０００９】
【特許文献１】特開２０１３−０６７８３８号公報
【特許文献２】特開２０１６−１２１３７０号公報
【発明の概要】
【発明が解決しようとする課題】
【００１０】
本発明は、このような実情に鑑みて提案されたものであり、銅を含有するニッケル硫化物を塩素浸出するにあたり、安定して高い浸出率でニッケル等を浸出させることができ、浸出残渣中に移行するニッケル量を有効に低減することができる方法を提供することを目的とする。
【課題を解決するための手段】
【００１１】
本発明者らは、鋭意検討を重ねた結果、塩素浸出処理の対象である含銅ニッケル硫化物に含まれる銅とニッケルとの重量の比率（Ｃｕ／Ｎｉ）と、塩素浸出残渣中のＮｉ品位とに相関があることを見出し、Ｃｕ／Ｎｉ重量比が特定の範囲である含銅ニッケル硫化物を用いることで、上述した課題を解決できることを見出し、本発明を完成するに至った。
【００１２】
（１）本発明の第１の発明は、銅を含有するニッケル硫化物を塩素浸出して含銅塩化ニッケル溶液を得る塩素浸出方法であって、前記銅を含有するニッケル硫化物として、銅とニッケルとの重量比率（銅／ニッケル）が０．２８以上０．４５以下であるものを用いる、塩素浸出方法である。
【００１３】
（２）本発明の第２の発明は、第１の発明において、前記銅を含有するニッケル硫化物は、前記含銅塩化ニッケル溶液に対してニッケル硫化物とニッケルマットとを添加することによって該含銅塩化ニッケル溶液中の銅イオンを硫化物として固定化するセメンテーション処理を経て得られるセメンテーション残渣のみにより構成されている、塩素浸出方法である。
【００１４】
（３）本発明の第３の発明は、第２の発明において、前記セメンテーション処理は、前記含銅塩化ニッケル溶液にニッケル硫化物を添加し、少なくとも、該含銅塩化ニッケル溶液中の２価銅イオンを１価銅イオンに還元する第１の工程と、前記第１の工程を経て得られたスラリーに、ニッケルマット及び当該塩素浸出方法により得られた塩素浸出残渣を添加し、該スラリーに含まれる１価銅イオンを硫化物として固定化する第２の工程と、を有する、塩素浸出方法である。
【００１５】
（４）本発明の第４の発明は、銅を含有するニッケル硫化物を塩素浸出して得られる含銅塩化ニッケル溶液から銅を除去し、電解採取法により電気ニッケルを製造する電気ニッケルの製造方法であって、前記銅を含有するニッケル硫化物として、銅とニッケルとの重量比率（銅／ニッケル）が０．２８以上０．４５以下であるものを用いて塩素浸出する塩素浸出工程を含む、電気ニッケルの製造方法である。
【発明の効果】
【００１６】
本発明によれば、銅を含有するニッケル硫化物を塩素浸出するにあたり、安定して高い浸出率でニッケル等を浸出させることができ、浸出残渣中に移行するニッケル量を有効に低減することができる。
【図面の簡単な説明】
【００１７】
【図１】塩素浸出処理の原料中のＣｕ／Ｎｉ重量比とし、生成する塩素浸出残渣中のＮｉ品位との関係を示すグラフ図である。
【図２】電気ニッケルの製造プロセスの流れの一例を示す工程図である。
【図３】実施例及び比較例の結果を示すグラフ図である。
【発明を実施するための形態】
【００１８】
以下、本発明について具体的に説明する。なお、本発明は、以下の実施形態に限定されるものではなく、本発明の要旨を変更しない範囲で種々の変更が可能である。
【００１９】
≪１．塩素浸出方法≫
本発明に係る塩素浸出方法は、銅を含有するニッケル硫化物に対して塩素を用いた浸出処理を施すことによって、そのニッケル硫化物に含まれるニッケルや銅の金属成分を浸出して含銅塩化ニッケル溶液を得る方法である。
【００２０】
銅を含有するニッケル硫化物（以下、「含銅ニッケル硫化物」ともいう）としては、例えば、電気ニッケルの製造プロセスにおいて、含銅塩化ニッケル溶液に対してニッケル硫化物とニッケルマットとを添加することによってその含銅塩化ニッケル溶液中の銅イオンを硫化物として固定化するセメンテーション処理を経て得られるセメンテーション残渣を用いることができる。なお、このようなセメンテーション残渣等から構成される含銅ニッケル硫化物においては、銅は、主として硫化銅の形態として存在する。
【００２１】
塩素浸出処理においては、原料の含銅ニッケル硫化物をレパルプする等してスラリーの状態とし、その含銅ニッケル硫化物を含むスラリーに塩素ガスを吹き込むことによって行うことができる。具体的に、含銅ニッケル硫化物の塩素浸出処理では、例えば下記の反応式（１）〜（３）に示す反応が生じる。
Ｃｌ２＋２Ｃｕ＋→２Ｃｌ−＋２Ｃｕ２＋  ・・・（１）
ＮｉＳ＋２Ｃｕ２＋→Ｎｉ２＋＋Ｓ０＋２Ｃｕ＋  ・・・（２）
Ｃｕ２Ｓ＋２Ｃｕ２＋→４Ｃｕ＋＋Ｓ０  ・・・（３）
【００２２】
上記反応式に示されるように、塩素浸出処理においては、原料である含銅ニッケル硫化物のスラリーが送液されると、その含銅ニッケル硫化物中に含まれる硫化ニッケル及び硫化銅等の金属成分が、塩素ガスにより酸化された２価銅イオンによって酸化浸出され、塩素浸出液としての含銅塩化ニッケル溶液が生成する。より具体的には、２価銅イオンが還元される過程で、ニッケルが酸化浸出されることにより、含銅塩化ニッケル水溶液が生成する。なお、固相（塩素浸出残渣）としては、大部分が硫黄であるが、一部は硫化物から未浸出のニッケルが混入する。
【００２３】
ここで、本発明者は、塩素浸出の原料となる含銅ニッケル硫化物と、その原料を用いた塩素浸出処理により生成する浸出残渣中のニッケル品位（Ｎｉ品位）について研究したところ、含銅ニッケル硫化物に含まれる銅とニッケルとの重量の比率（Ｃｕ／Ｎｉ）と、塩素浸出残渣中のＮｉ品位とに相関があることを見出した。
【００２４】
具体的に、図１は、横軸を原料中のＣｕ／Ｎｉ重量比とし、縦軸を塩素浸出残渣中のＮｉ品位としたときに関係を示すグラフである。図１から分かるように、原料の含銅ニッケル硫化物に含まれる銅の重量割合が大きくなるほど、生成する塩素浸出残渣中のＮｉ品位が小さくなり、その浸出残渣中に混入してロスとなるＮｉが減少することを確認した。
【００２５】
例えば、Ｃｕ／Ｎｉ重量比が０．２８以上であると、ほとんどの場合、塩素浸出残渣中のＮｉ品位が５質量％以下となることが分かる。なお、このように、浸出残渣中のＮｉ品位を減少させるためにはＣｕ／Ｎｉ≧０．２８とすれば十分であるが、Ｃｕ／Ｎｉ重量比が０．４５を超えると、原料選定が困難となることがある。
【００２６】
このようなことから、本発明に係る塩素浸出方法においては、塩素浸出処理の対象原料である銅を含有するニッケル硫化物として、銅とニッケルとの重量比率（Ｃｕ／Ｎｉ）が０．２８以上０．４５以下であるものを用いることを特徴とする。このような塩素浸出方法によれば、浸出残渣中に混入してロスとなるニッケル量を減らすことができ、塩素浸出液である含銅塩化ニッケル溶液のニッケル濃度を高めることができる。
【００２７】
以下では、本発明に係る塩素浸出方法を電気ニッケル製造プロセスに適用した実施形態（以下、「本実施の形態」という）を示して、より具体的に説明する。
【００２８】
≪２．電気ニッケルの製造プロセス≫
図２は、電気ニッケルの製造プロセスの流れの一例を示す工程図である。図２に示すように、電気ニッケル製造プロセスは、銅を含有するニッケル硫化物（含銅ニッケル硫化物）を原料としてニッケルや銅の金属成分を塩素浸出し、塩素浸出液である含銅塩化ニッケル溶液を生成する塩素浸出工程Ｓ１と、得られた含銅塩化ニッケル溶液にニッケル硫化物を原料として添加し、少なくとも２価銅イオンを１価銅イオンに還元する第１のセメンテーション工程Ｓ２と、第１のセメンテーション工程Ｓ２後のスラリーに、ニッケルマット及び塩素浸出残渣を添加して１価銅イオンを固定化する第２のセメンテーション工程Ｓ３と、セメンテーション終液からニッケル以外の不純物を除去する浄液工程Ｓ４と、不純物を除去した塩化ニッケル溶液から電解採取法により電気ニッケルを得る電解工程Ｓ５とを有する。以下、各工程について順に説明する。
【００２９】
（１）塩素浸出工程
塩素浸出工程Ｓ１では、銅を含有するニッケル硫化物を原料に対して塩素を用いた浸出処理を施し、その含銅ニッケル硫化物に含まれるニッケルや銅の金属成分を浸出する。
【００３０】
具体的には、浸出処理対象である含銅ニッケル硫化物は、後述するセメンテーション工程（第２のセメンテーション工程Ｓ３）を経て得られるセメンテーション残渣１６である。塩素浸出工程Ｓ１では、含銅ニッケル硫化物により構成されるセメンテーション残渣１６と共に、電解工程Ｓ５で回収された塩素ガス１８等によって塩素浸出処理を行う。そして、この塩素浸出処理により、含銅ニッケル硫化物（セメンテーション残渣１６）中のニッケルや銅を浸出し、塩素浸出液１１としての含銅塩化ニッケル溶液１１’を生成する。
【００３１】
なお、含銅ニッケル硫化物により構成されるセメンテーション残渣１６は、レパルプされてスラリー化したものが用いられる。レパルプ液としては、特に限定されず、例えば電解工程Ｓ５にて得られる塩化ニッケル溶液１７を好適に用いることができる。
【００３２】
塩素浸出工程Ｓ１における塩素浸出処理では、含銅ニッケル硫化物中に含まれる硫化ニッケル及び硫化銅等の金属成分が、塩素ガス１８により酸化された２価銅イオンによって酸化浸出され、塩素浸出液１１としての含銅塩化ニッケル溶液１１’を生成する。一方で、硫黄を主成分とした塩素浸出残渣１３は固相に残存する。塩素浸出工程Ｓ１にて生成された塩素浸出液１１は、後述する第１のセメンテーション工程Ｓ２及び続く第２のセメンテーション工程Ｓ３に送液されて銅が固定除去された後、電気ニッケルを製造するための電解液となる。一方で、塩素浸出残渣１３は、硫黄を回収するための原料、あるいは後述するセメンテーション工程（第２のセメンテーション工程Ｓ３）にて銅イオンを固定するための硫黄源となる。したがって、塩素浸出残渣１３中に混入することになったニッケルは、電気ニッケルとしてのニッケルの回収においてロスとなる。
【００３３】
ここで、本実施の形態においては、浸出処理対象の含銅ニッケル硫化物として、銅とニッケルとの重量比率（Ｃｕ／Ｎｉ）が０．２８以上０．４５以下であるものを用いることを特徴としている。また、好ましくはＣｕ／Ｎｉ重量比が０．３０以上０．４５以下、より好ましくはＣｕ／Ｎｉ重量比が０．３５以上０．４５以下であるものを用いる。
【００３４】
このように、特定の範囲のＣｕ／Ｎｉ重量比の含銅ニッケル硫化物を用い、その含銅ニッケル硫化物に対して塩素浸出処理を施すことによって、塩素浸出残渣１３中に混入してロスとなるニッケル量を減らすことができ、塩素浸出液１１である含銅塩化ニッケル溶液１１’中のニッケル濃度を高めることができる。
【００３５】
Ｃｕ／Ｎｉ重量比が０．２８未満であると、浸出残渣中に混入してロスとなるニッケル量が増加する。一方で、Ｃｕ／Ｎｉ重量比が０．４５を超えると、浸出残渣中のニッケル量は減少するものの、原料調整が困難となり、効率的な操業を行うことができない。
【００３６】
上述したように、浸出処理対象の含銅ニッケル硫化物は、セメンテーション工程（第２のセメンテーション工程Ｓ３）を経て得られるセメンテーション残渣１６である。特に、この含銅ニッケル硫化物として、セメンテーション残渣１６のみから構成されるものであれば、そのＣｕ／Ｎｉ重量比は０．２８以上０．４５以下となり、上述したように塩素浸出処理の原料として好適に用いることができる。
【００３７】
従来、塩素浸出工程Ｓ１においては、セメンテーション工程を経て得られるセメンテーション残渣と共に、例えばニッケル酸化鉱石を原料とする湿式製錬プロセスを経て得られるニッケル硫化物（ニッケルコバルト混合硫化物（ＭＳ）、図２中の符号１０で示すものと同じ）を混合し、それらを原料として塩素浸出処理を施すようにしていた。しかしながら、そのような従来の方法では、塩素浸出処理を経て得られる浸出残渣中のニッケル品位が増加して、ロスが大きかった。このことは、セメンテーション残渣と共にニッケル硫化物を混合したことにより、その硫化物中に含まれるニッケル量が増加し、Ｃｕ／Ｎｉ重量比が小さくなりすぎたためであると考えられる。
【００３８】
（２）第１のセメンテーション工程
第１のセメンテーション工程Ｓ２では、塩素浸出工程Ｓ１にて得られた塩素浸出液１１である含銅塩化ニッケル溶液１１’が送液され、この含銅塩化ニッケル溶液１１’にニッケル硫化物１０を添加する。これにより、主として、含銅塩化ニッケル溶液１１’中の２価銅イオンを１価銅イオンに還元する。
【００３９】
第１のセメンテーション工程Ｓ２において添加するニッケル硫化物１０は、例えば、電気ニッケル製造プロセスにおける後工程で得られる塩化ニッケル溶液１７と共にレパルプされて生成したスラリーとして添加される。このニッケル硫化物１０は、例えば、ニッケル酸化鉱から湿式製錬により製造されたニッケル硫化物等が用いられる。
【００４０】
具体的に、第１のセメンテーション工程Ｓ２では、例えば下記の（４）及び（５）式に示す反応が生じる。
４ＮｉＳ＋２Ｃｕ２＋→Ｎｉ２＋＋Ｎｉ３Ｓ４＋２Ｃｕ＋  ・・・（４）
ＮｉＳ＋２Ｃｕ＋→Ｎｉ２＋＋Ｃｕ２Ｓ  ・・・（５）
【００４１】
すなわち、塩素浸出工程Ｓ１から送液された含銅塩化ニッケル溶液１１’に対してニッケル硫化物１０を添加することにより、ニッケル硫化物１０中の主形態である硫化ニッケル（ＮｉＳ）が、含銅塩化ニッケル溶液１１’中の２価銅イオンを１価銅イオンに還元する（上記式（４））。また、主形態であるＮｉＳが、１価銅イオンを硫化銅（Ｃｕ２Ｓ）として固定化する（上記式（５））。
【００４２】
ただし、ニッケル硫化物１０中の主形態であるＮｉＳの還元力は弱く、１価銅イオンを硫化銅として固定する効果は弱い。したがって、第１のセメンテーション工程Ｓ２では、主として、含銅塩化ニッケル溶液１１’中の２価銅イオンを１価銅イオンに還元する反応（上記式（４））が進行する。そして、還元された１価銅イオンは、後述するように第２のセメンテーション工程Ｓ３において硫黄源により硫化銅として固定化される。
【００４３】
第１のセメンテーション工程Ｓ２においても、上記（５）式の反応により１価銅イオンを硫化銅等の硫化物として固定化されることが好ましく、ニッケル硫化物１０の添加により、２価銅イオンを１価銅イオンに還元するとともに、１価銅イオンを硫化物として固定化させ、第１のセメンテーション工程Ｓ２の反応終了時における含銅塩化ニッケル溶液１１’に含まれる銅濃度（１価銅換算）を３０ｇ／Ｌ以下とすることが好ましい。このように、第１のセメンテーション工程Ｓ２後の終液の銅濃度を３０ｇ／Ｌとすることにより、後工程の第２のセメンテーション工程Ｓ３を経て含銅塩化ニッケル溶液１１’中の銅濃度を０．１ｇ／Ｌ以下まで効率的に除去することができる。なお、第１のセメンテーション工程Ｓ２にて生成した硫化銅等の硫化物は、第２のセメンテーション工程Ｓ３を経てセメンテーション残渣１６として塩素浸出工程Ｓ１に送られる。
【００４４】
第１のセメンテーション工程Ｓ２で用いる含銅塩化ニッケル溶液１１’と塩素浸出工程Ｓ１から送液される塩素浸出液１１としては、特に限定されず、如何なる組成状態のものであっても適用可能である。例えば、ニッケル濃度が１５０ｇ／Ｌ〜２７０ｇ／Ｌ、銅濃度が２０ｇ／Ｌ〜４０ｇ／Ｌ、ｐＨ０．５〜２．０であるものを用いることができる。
【００４５】
特に、本実施の形態では、上述した塩素浸出工程Ｓ１における塩素浸出処理に際して、Ｃｕ／Ｎｉ重量比が０．２８以上０．４５以下の含銅ニッケル硫化物を原料として用いて処理していることから、生成する浸出残渣中に移行するニッケル量を減少させ、塩素浸出液１１（含銅塩化ニッケル溶液１１’）中のニッケル濃度を増加させることができる。そのため、高濃度にニッケルを含有する含銅塩化ニッケル溶液１１’をセメンテーション処理の処理対象として用いることができる。
【００４６】
なお、含銅塩化ニッケル溶液１１’中における銅イオンの形態としては、特に限定されず、例えば２価銅イオン比率が６０％〜９０％であり、１価銅イオン比率が１０％〜４０％であるものを用いることができる。
【００４７】
第１のセメンテーション工程Ｓ２において用いるニッケル硫化物１０は、上述のように、例えば低品位ニッケル酸化鉱石を湿式製錬することによって得られ、ニッケル及びコバルトを含有する。このように、ニッケル酸化鉱石を湿式製錬により得られたニッケル硫化物１０を含銅塩化ニッケル溶液１１’に添加することにより、そのニッケル硫化物に含有される硫化ニッケル及び硫化コバルトの還元力によって２価銅イオンを効率的に１価銅イオンに還元することができる。
【００４８】
ニッケル硫化物１０の添加量としては、含銅塩化ニッケル溶液１１’中の濃度が６０ｇ／Ｌ〜１１０ｇ／Ｌとなるように添加することが好ましい。添加量が６０ｇ／Ｌ未満であると、十分に２価銅イオンを１価銅イオンに還元することができず、効率的に脱銅することができない可能性がある。一方、添加量が１１０ｇ／Ｌを超えると、それ以上還元処理する効果が得られず操業上非効率となる。
【００４９】
また、ニッケル硫化物１０としては、例えばタワーミルやビーズミル等により湿式粉砕されたものを用いることが好ましい。具体的には、湿式粉砕することによって、平均粒径（Ｄ５０）を８０μｍ以下、好ましくは２０μｍ以下、より好ましくは１０μｍ以下としたものを用いることが好ましい。これにより、含銅塩化ニッケル溶液１１’に含まれる１価銅イオンを効率的に還元することができ、銅イオンの除去効率を向上させることができる。特に、ニッケル硫化物１０の粒径を、平均粒径（Ｄ５０）で２０μｍ以下、より好ましくは１０μｍ以下とすることにより、効果的に含銅塩化ニッケル溶液１１’中の銅濃度（１価銅換算）を３０ｇ／Ｌ以下とすることができ、第２のセメンテーション工程Ｓ３を経て、含銅塩化ニッケル溶液１１’中の銅を０．１ｇ／Ｌ以下まで効率的に除去することができる。なお、平均粒径（Ｄ５０）とは、レーザー粒度分布測定により累積体積が５０％となる粒子径である。
【００５０】
第１のセメンテーション工程Ｓ２における反応温度条件としては、８０℃〜１１０℃とすることが好ましく、特に９０℃〜９５℃とすることがより好ましい。温度条件を８０℃以上とすることにより、効率的に含銅塩化ニッケル溶液１１’中の銅イオンの還元処理を進行させることができ、後述する第２のセメンテーション工程Ｓ３において銅イオンの除去効率を向上させることができる。なお、温度条件を１１０℃より高くした場合、含銅塩化ニッケル溶液１１’からの脱銅効率は向上するものの、耐熱仕様による設備コストや蒸気量増加による操業コストがかかり、効率的な操業ができなくなる。
【００５１】
（３）第２のセメンテーション工程
第２のセメンテーション工程Ｓ３では、第１のセメンテーション工程Ｓ２を経て得られた含銅塩化ニッケル溶液１１’を含むスラリーに、ニッケルマット１２及び塩素浸出残渣１３を添加し、２価銅イオンを１価銅イオンに還元するとともに、１価銅イオンを硫化銅等の硫化物として固定化する。
【００５２】
具体的に、第２のセメンテーション工程Ｓ３では、例えば下記の（６）〜（９）に示す反応が生じる。
Ｎｉ＋Ｃｕ２＋→Ｎｉ２＋＋Ｃｕ＋  ・・・（６）
Ｎｉ３Ｓ２＋２Ｃｕ２＋→Ｎｉ２＋＋２ＮｉＳ＋２Ｃｕ＋  ・・・（７）
Ｎｉ＋２Ｃｕ＋＋Ｓ→Ｎｉ２＋＋Ｃｕ２Ｓ  ・・・（８）
Ｎｉ３Ｓ２＋２Ｃｕ＋＋Ｓ→Ｎｉ２＋＋２ＮｉＳ＋Ｃｕ２Ｓ  ・・・（９）
【００５３】
第２のセメンテーション工程Ｓ３では、上記（６）及び（７）式に示すように、添加したニッケルマット１２に含まれるニッケルメタル（Ｎｉ）や亜硫化ニッケル（Ｎｉ３Ｓ２）により、含銅塩化ニッケル溶液１１’に残存している２価銅イオンが１価銅イオンに還元される。このように、第１のセメンテーション工程Ｓ２では還元されずに残存した２価銅イオンが、第２のセメンテーション工程Ｓ３にてニッケルマットにより還元される。
【００５４】
また、第２のセメンテーション工程Ｓ３では、第１のセメンテーション工程Ｓ２及びこの第２のセメンテーション工程Ｓ３で還元された１価銅イオンを、ニッケルマット１２中に含まれるＮｉやＮｉ３Ｓ２により、硫黄源として添加した塩素浸出残渣１３を用いて硫化物として固定化する反応が生じる（（８）及び（９）式）。これにより、含銅塩化ニッケル溶液１１’に含まれる銅を固定化して除去する。
【００５５】
第２のセメンテーション工程Ｓ３において添加するニッケルマット１２は、例えば乾式製錬によって得られたニッケルマットを用い、主形態であるニッケルメタル及び亜硫化ニッケルの還元力を利用して、２価銅イオンを１価銅イオンに還元する。一方で、ニッケルマット１２におけるニッケルメタル等は、２価銅イオンの酸化力によってニッケルイオンに浸出される。なお、ニッケルマット１２としては、粉砕処理されて、例えば後工程の電解工程Ｓ５から生成した塩化ニッケル溶液１７によってレパルプしてスラリー化されたものを用いることができる。
【００５６】
また、第２のセメンテーション工程Ｓ３において添加する塩素浸出残渣１３は、塩素浸出工程Ｓ１において副産物として固相に残存した残渣であり、銅イオンを固定化するための硫黄源として添加する。塩素浸出残渣１３は、ニッケルマット１２と共に、主形態である硫黄によって１価銅イオンを硫化銅等の硫化物として固定化する。
【００５７】
第２のセメンテーション工程Ｓ３における反応温度条件としては、７０℃〜１００℃とすることが好ましく、８０℃〜９０℃とすることがより好ましい。温度条件を７０℃以上とすることにより、残存する２価銅イオンを１価銅イオンに還元し、１価銅イオンを硫黄によって効率的に固定化する反応を進行させることができる。なお、温度条件を１００℃より高くした場合、それ以上に含銅塩化ニッケル溶液１１’からの脱銅効率は向上せず、操業効率の観点から１００℃以下とすることが好ましい。
【００５８】
以上のように、先ず、第１のセメンテーション工程Ｓ２において含銅塩化ニッケル溶液１１’に対してニッケル硫化物１０を添加し、ニッケル硫化物１０によって２価銅イオンを１価銅イオンに還元する。そして、生成したスラリーに対して第２のセメンテーション工程Ｓ３において、ニッケルマット１２及び塩素浸出残渣１３を添加し、ニッケルマット１２によって２価銅イオンを１価銅イオンに還元するとともに、硫黄源としての塩素浸出残渣１３を用いて１価銅イオンを硫化銅等の硫化物として固定化し、含銅塩化ニッケル溶液１１’中の銅を除去する。
【００５９】
このように、ニッケルマット１２及び塩素浸出残渣１３に含まれるニッケルメタル及び亜硫化ニッケルのみによって２価銅イオンを還元して固定化するのではなく、先ずニッケル硫化物１０の還元力を最大限生かして含銅塩化ニッケル溶液１１’中の２価銅イオンを１価銅イオンに還元し、その後にニッケルマット１２及び塩素浸出残渣１３により１価銅イオンを硫化物として固定化する。これにより、系内に循環する銅に対して、従来と同様のニッケルマット量で効率的に脱銅処理を行うことができ、含銅塩化ニッケル溶液１１’から確実に銅を除去することができる。
【００６０】
なお、第２のセメンテーション工程Ｓ３を経て得られたスラリーに対しては、固液分離処理を施すことによって、セメンテーション終液１４とセメンテーション残渣１６とに分離することができる。固液分離処理としては、特に限定されず、例えば遠心分離機やフィルタープレス等の周知の方法によって行うことができ、セメンテーション残渣である硫化銅等の沈殿物を効率的に分離除去することができる。
【００６１】
さて、第２のセメンテーション工程Ｓ３を経て固定化された硫化銅は、セメンテーション残渣１６として除去され、塩素浸出工程Ｓ１に戻される。ここで、生成したセメンテーション残渣１６には、固定化された硫化銅と共に、含銅塩化ニッケル溶液中のニッケルに由来する硫化ニッケルも含まれている。この硫化ニッケルは、上記反応式（９）に示すように銅イオンの固定化反応により生成する副産物である。本実施の形態においては、上述したように塩素浸出工程Ｓ１での塩素浸出処理対象として、銅とニッケルを含む硫化物（含銅ニッケル硫化物）である当該セメンテーション残渣１６を用いる。このようなセメンテーション残渣１６のみからなる含銅ニッケル硫化物では、Ｃｕ／Ｎｉ重量比が０．２８以上０．４５以下の範囲となり、好適に用いることができる。
【００６２】
従来、塩素浸出工程Ｓ１においては、第１のセメンテーション工程Ｓ２において添加したニッケル硫化物１０と同様のニッケル硫化物を主原料として添加し、加えてもセメンテーション工程を経て得られたセメンテーション残渣１６を添加するようにしていた。しかしながら、そのような原料を対象として浸出処理を行った場合、塩素浸出残渣に移行するニッケル量が多くなりロスとなっていた。これに対し、上述したように、セメンテーション残渣１６のみを塩素浸出工程Ｓ１に移送させるようにし、そのセメンテーション残渣１６のみから構成される含銅ニッケル硫化物を浸出処理対象とすることで、浸出残渣に含まれることになるニッケル量を減らすことができる。
【００６３】
なお、従来のように、ニッケル硫化物１０とセメンテーション残渣１６とを併せて原料として浸出処理を行おうとした場合、その原料中の銅とニッケルの重量比を特定の範囲に調整するには、セメンテーション工程の操業状況の変動に伴って生成されるセメンテーション残渣１６と、原料事情によって銅濃度が変動するニッケル硫化物（ＭＳ）との２つの量を調整することが必要となり、特定の重量比に合致する量となるように調整することは非常に困難となる。
【００６４】
（４）浄液工程
浄液工程Ｓ４では、第２のセメンテーション工程Ｓ３を経て得られたセメンテーション終液（ニッケル浸出液）１４からニッケル以外の不純物を除去し、電解採取するための塩化ニッケル溶液を得る。
【００６５】
浄液工程Ｓ４は、主な工程として、脱鉄工程と、脱コバルト工程と、脱鉛工程と、脱亜鉛工程とがある。これらの工程では、セメンテーション終液１４であるニッケル浸出液から不純物を除去する方法として、例えば酸化剤としての塩素ガスとアルカリ剤としての炭酸塩を用いる酸化中和法を用いることができる。酸化中和法は、コバルトや鉄等の重金属が高次の酸化イオンになると、低いｐＨ領域で水酸化物になりやすい性質を利用したものであり、湿式製錬における浄液工程をはじめ、重金属を含む排水処理等に汎用されている方法である。
【００６６】
例えば、浄液工程Ｓ４では、下記（１０）式に示す反応により不純物を除去する。
２Ｍ２＋＋Ｃｌ２＋３ＮｉＣＯ３＋３Ｈ２Ｏ→
２Ｍ（ＯＨ）３＋３Ｎｉ２＋＋２Ｃｌ−＋３ＣＯ２  ・・・（１０）
（ただし、Ｍは、コバルト又は鉄である。）
【００６７】
上記（１０）式に示すように、浄液工程Ｓ４では、塩素ガスを用いてニッケル浸出液から、対象とする不純物の水酸化物沈殿を形成させ、不純物を除去した塩化ニッケル溶液を生成させる。
【００６８】
一般に、酸化中和法に用いられる薬剤は、酸化剤としては、塩素ガスの他に次亜塩素酸、酸素、空気等を用いることができる。また、アルカリ剤としては、炭酸塩の他に苛性ソーダ等の水酸化物、アンモニア等を用いることができる。これらの薬剤はプロセス条件に適合した組み合わせで使用されるが、ニッケルの湿式製錬プロセスにおいては、酸化剤として塩素ガス、アルカリ剤として炭酸塩を用いることが好ましい。酸化剤として塩素ガスを用いる理由は、塩素ガスは工程内で発生する強酸化剤であって利用し易いためである。また、アルカリ剤として炭酸塩を用いる理由は、プロセス全体のニッケル、ナトリウム、硫酸等のイオン濃度を制御できるとともに、酸化中和の際の反応性に優れるためである。
【００６９】
（５）電解工程
電解工程Ｓ５では、上述の浄液工程Ｓ４を経て浄液された塩化ニッケル溶液から電解採取法により電気ニッケル１５を得る。
【００７０】
具体的に、電解工程Ｓ５では、カソード及びアノードにおいて、それぞれ下記（１１）及び（１２）に示す反応が生じる。
（カソード側）Ｎｉ２＋＋２ｅ−→Ｎｉ０  ・・・（１１）
（アノード側）２Ｃｌ−→Ｃｌ２＋２ｅ−  ・・・（１２）
【００７１】
すなわち、カソード側では、上記（１１）式に示すように、塩化ニッケル溶液中のニッケルイオンがメタル（電気ニッケル１５）として析出する。また、アノード側では、上記（１２）式に示すように、塩化ニッケル溶液中の塩素イオンが塩素ガス１８として発生する。発生した塩素ガス１８は、回収塩素ガスとして塩素浸出工程Ｓ１等で用いられる。
【実施例】
【００７２】
以下、本発明の実施例を示してより具体的に説明するが、本発明は以下の実施例に何ら限定されるものではない。なお、下記の実施例及び比較例で得られた塩素浸出残渣中のニッケル品位の測定は化学分析により行った。
【００７３】
［実施例１］
電気ニッケル製造プロセスにおける、銅を含有するニッケル硫化物（含銅ニッケル硫化物）を塩素浸出して含銅塩化ニッケル溶液を得る塩素浸出処理（塩素浸出工程）に際して、その含銅ニッケル硫化物として、銅とニッケルとの重量比率（Ｃｕ／Ｎｉ）が０．２８となるものを用いた。なお、この含銅ニッケル硫化物は、電気ニッケル製造プロセスにおけるセメンテーション工程を経て得られたセメンテーション残渣のみにより構成されるものを用いた。
【００７４】
その結果、得られた浸出残渣中のニッケル品位は２．５８質量％であった。
【００７５】
［実施例２］
含銅ニッケル硫化物として、銅とニッケルとの重量比率（Ｃｕ／Ｎｉ）が０．３０となるものを用いたこと以外は、実施例１と同様にして処理した。なお、この含銅ニッケル硫化物は、電気ニッケル製造プロセスにおけるセメンテーション工程を経て得られたセメンテーション残渣のみにより構成されるものを用いた。
【００７６】
その結果、得られた浸出残渣中のニッケル品位は２．９９質量％であった。
【００７７】
［実施例３］
含銅ニッケル硫化物として、銅とニッケルとの重量比率（Ｃｕ／Ｎｉ）が０．３７となるものを用いたこと以外は、実施例１と同様にして処理した。なお、この含銅ニッケル硫化物は、電気ニッケル製造プロセスにおけるセメンテーション工程を経て得られたセメンテーション残渣のみにより構成されるものを用いた。
【００７８】
その結果、得られた浸出残渣中のニッケル品位は２．４２質量％であった。
【００７９】
［実施例４］
含銅ニッケル硫化物として、銅とニッケルとの重量比率（Ｃｕ／Ｎｉ）が０．４５となるものを用いたこと以外は、実施例１と同様にして処理した。なお、この含銅ニッケル硫化物は、電気ニッケル製造プロセスにおけるセメンテーション工程を経て得られたセメンテーション残渣のみにより構成されるものを用いた。
【００８０】
その結果、得られた浸出残渣中のニッケル品位は０．３８質量％であった。
【００８１】
［比較例１］
含銅ニッケル硫化物として、銅とニッケルとの重量比率（Ｃｕ／Ｎｉ）が０．１６となるものを用いたこと以外は、実施例１と同様にして処理した。なお、この含銅ニッケル硫化物は、電気ニッケル製造プロセスにおけるセメンテーション工程を経て得られたセメンテーション残渣と、ニッケル酸化鉱石の湿式製錬方法により得られたニッケル硫化物（ニッケルコバルト混合硫化物）とを混合して用いた。
【００８２】
その結果、得られた浸出残渣中のニッケル品位は６．４６質量％となり、実施例に比べても非常に多くのニッケルが含まれるようになった。
【００８３】
［比較例２］
含銅ニッケル硫化物として、銅とニッケルとの重量比率（Ｃｕ／Ｎｉ）が０．１９となるものを用いたこと以外は、実施例１と同様にして処理した。なお、この含銅ニッケル硫化物は、電気ニッケル製造プロセスにおけるセメンテーション工程を経て得られたセメンテーション残渣と、ニッケル酸化鉱石の湿式製錬方法により得られたニッケル硫化物（ニッケルコバルト混合硫化物）とを混合して用いた。
【００８４】
その結果、得られた浸出残渣中のニッケル品位は９．１４質量％となり、実施例に比べても非常に多くのニッケルが含まれるようになった。
【００８５】
［比較例３］
含銅ニッケル硫化物として、銅とニッケルとの重量比率（Ｃｕ／Ｎｉ）が０．２１となるものを用いたこと以外は、実施例１と同様にして処理した。なお、この含銅ニッケル硫化物は、電気ニッケル製造プロセスにおけるセメンテーション工程を経て得られたセメンテーション残渣と、ニッケル酸化鉱石の湿式製錬方法により得られたニッケル硫化物（ニッケルコバルト混合硫化物）とを混合して用いた。
【００８６】
その結果、得られた浸出残渣中のニッケル品位は５．８６質量％となり、実施例に比べても非常に多くのニッケルが含まれるようになった。
【００８７】
［比較例３］
含銅ニッケル硫化物として、銅とニッケルとの重量比率（Ｃｕ／Ｎｉ）が０．２２となるものを用いたこと以外は、実施例１と同様にして処理した。なお、この含銅ニッケル硫化物は、電気ニッケル製造プロセスにおけるセメンテーション工程を経て得られたセメンテーション残渣と、ニッケル酸化鉱石の湿式製錬方法により得られたニッケル硫化物（ニッケルコバルト混合硫化物）とを混合して用いた。
【００８８】
その結果、得られた浸出残渣中のニッケル品位は７．３６質量％となり、実施例に比べても非常に多くのニッケルが含まれるようになった。
【００８９】
図３に、実施例及び比較例の結果をプロットした。図３からも明らかなように、実施例では、含銅ニッケル硫化物としてＣｕ／Ｎｉ重量比が０．２８以上０．４５以下のものを用いて浸出処理を施したことにより、生成する塩素浸出残渣中のニッケル品位を有効に低減させることができ、目標値を下回る満足できる結果となった。
【００９０】
これに対し、Ｃｕ／Ｎｉ重量比が０．２８以上０．４５以下の範囲外の原料を用いた比較例では、塩素浸出残渣中のニッケル品が非常に高くなり、電気ニッケル製造プロセスにおいてニッケルロスが増加した。
【図１】
2018197368.tif 000003
【図２】
2018197368.tif 000004
【図３】
2018197368.tif 000005